КЕРАМИЧЕСКАЯ МАССА ДЛЯ ПРОИЗВОДСТВА КИРПИЧА
CERAMIC MIXTURE FOR MAKING BRICKS

Изобретение относится к области технологии силикатов и касается составов керамических масс для производства кирпича.
Известна керамическая масса следующего состава, мас.%: глина тугоплавкая 20,0-30,0; кварциты 70,0-80,0 [1]. Предел прочности при сжатии изделий, полученных из такой керамической массы, составляет 53,6-56 МПа.
Задачей изобретения является повышение прочности кирпича, полученного из керамической массы.
Технический результат достигается тем, что керамическая масса для производства кирпича, содержащая глину тугоплавкую, кварциты, дополнительно содержит карбоксиметилцеллюлозу и циркон при следующем соотношении компонентов, мас.%: глина тугоплавкая 69,85-79,95; кварциты 10,0-15,0; карбоксиметилцеллюлоза 0,05-0,15; циркон 10,0-15,0.
В таблице приведены составы керамической массы.
Таблица
Компоненты
Состав, мас.%:
1
2
3
Глина тугоплавкая
79,5
74,9
69,85
Кварциты
10,0
12,5
15,0
Карбоксиметилцеллюлоза
0,05
0,1
0,15
Циркон
10,0
12,5
15,0
Предел прочности при сжатии, МПа
не менее 60
не менее 60
не менее 60
В составе керамической массы могут быть использованы любые качественные глины тугоплавкие.
Кварциты, циркон, карбоксиметилцеллюлозу загружают в шаровую мельницу, добавляют воду и размалывают до полного прохождения: через сетку №008, добавляют глину тугоплавкую и смешивают. Из керамической массы с влажностью 18-23% формуют пластическим способом кирпич, который обжигают при температуре 1250-1270°C.
Источники информации
1. SU 1542932, C04B 33/00, 1990.